[0001]【産業上の利用分野】本発明は、有害物質や悪臭に対して吸着作用を有する吸着性積層品からなる着衣材料に関<br/>するものである。3-4935,特開平2−2731513号等)。このようにして得られる吸着性材料は、未だ満足し得るものではなかった。カプセル化する方法では、そのカプセル化に困難が伴う上、コスト高になるという問題があり、布帛上に接着剤を介して固定化する方法では、その固定化に耐久性がなく、吸着剤が機械力の作用により容易に脱落してしまうという問題がある。吸着剤とプラスチック材料を混合成形した従来品では、そのプラスチックとして、ポリオレフィン、ポリメチルメタクリレート、ポリビニルアルコール、ABS樹脂等が用いられている。この従来品は通気性が無いか又はあっても極くわずかであり、また吸着剤の表面が樹脂で完全に被覆されてしまうので吸着効率の著しく悪いものであった。resin.【0003】本発明者は、先に、吸着剤が強固に樹脂に固定化されているにもかかわらず、高い吸着性能を有する吸着性材料として、粒径0.5mm以下の吸着剤粉末を含有するフッ素樹脂成形体からなる吸着性材料を提供した(特願平3−118131号)。この吸着性材料において、多孔質フッ素樹脂成形体を用い、高いガス透過性を付与したものは、その表面に水や有機溶剤等の液体が付着すると、その液体が透過するという難点があるため、着衣材料としての用途には不満足のものであった。[0004]【発明が解決しようとする課題】本発明は、吸着剤が強固に接着剤樹脂に固定化され、かつ高い水蒸気透過性を有するにもかかわらず、液体を透過させることのない吸着性積層品からなる着衣材料を提供することをその課題とする。[0005]【課題を解決するための手段】本発明者は、前記課題を解決すべく鋭意研究を重ねた結果、本発明を完成するに至った。本発明によれば、少なくとも2層の多孔質フッ素樹脂フィルムを含む積層品からなる着衣材料であって、該フィルム間に多孔性吸着剤を含有する透湿性接着剤層を介在させたことを特徴とする着衣材料が提供される。wherein.【0006】本発明において用いられる多孔質フッ素樹脂フィルムは従来公知であり、このものは、平均細孔直径が10μm以下の連続した微細孔(透孔)を有する。フッ素樹脂の種類としては、ポリテトラフルオロエチレンの他、テトラフルオロエチレン/ヘキサフルオロプロピレン共重合体、ポリフッ化ビニル、ポリフッ化ビニリデン等が挙げられる。本発明においては、多孔質ポリテトラフルオロエチレン、特に延伸された多孔質ポリテトラフルオロエチレンの使用が好ましい。本発明で好ましく用いる多孔質フッ素樹脂フィルムは、ポリテトラフルオロエチレンの延伸物からなり、平均細孔直径:10μm以下、好ましくは1μm以下、空孔率:15〜95%、好ましくは50〜95%を有するものである。-17216号、米国特許第4187390号に詳述されている。as,柔軟性に富む軽量な積層品を得ることが可能になる。thereof,またそのフィルムを透過することができないので、液体バリヤー機能をも有するものである。function.【0008】多孔性吸着剤としては、従来公知のものが用いられ、物理吸着性や、化学吸着性を有する吸着剤が包含される。magnesia,ゼオライト、セピオライト等の各種の多孔性物質;それらの多性物質を酸やアルカリで表面処理したもの、あるいは特定のガス成分に対する吸着速度を高めるために特定の有機もしくは無機化合物成分をあらかじめ吸着させたもの等が挙げられる。1.0mm以下、好ましくは0.7mm以下である。coarse,吸着剤の固定化が十分でなくなる。insufficient.【0009】本発明で用いる接着剤としては、接着剤被膜が高い透湿性を有するものが使用される。このような透湿性接着剤としては、例えば、親水性ポリウレタン樹脂や、ポリアミノ酸樹脂、パーフルオロスルホン酸樹脂等を挙げることができる。この透湿性接着剤を用いた積層品は、全体として透湿性に富むものであるため、着衣材料として好適のものである。invention,多孔質フッ素樹脂フィルムの表面に接着剤を塗布し、その上に吸着剤を分散固定化させたもののその吸着剤面に、接着剤を塗布した多孔質フッ素樹脂フィルムを、その接着剤塗布面を介して積層接着することによって得ることができる。この場合、吸着剤は、接着剤の塗布面上に分散固定化する代りに、接着剤中にあらかじめ分散させておくこともできる。複数層有することができる。このような着衣材料として用いる積層品は、前記のようにして得た2つの多孔質フッ素樹脂フィルム間に吸着剤を含有する接着剤を介在させた積層品の外層フィルムの一方又は両方に接着剤を塗布し、その塗布面に吸着剤を分散固定化させ、そして、この接着剤塗布面に、接着剤塗布面を有する多孔質フッ素樹脂フィルムを、その接着剤塗布面を内面にして積層接着させることによって得ることができる。本発明の着衣材料においては、その最外層の多孔質フッ素樹脂フィルムの外面に、繊維シートを積層接着することもできる。coating,着衣材料全体の透湿性が損われないように、接着剤を一定の間隔を置いて塗布する、いわゆる点接着の方式により行うのが好ましい。like.【0011】図1に本発明の着衣材料に用いる積層品の断面構成図を示し、図2にその変形例を示す。図1及び図2において、1は多孔質フッ素樹脂フィルム、2は接着剤層、3は吸着剤、4は繊維シート(布帛)、5は点状接着剤層を示す。100μmであり、接着剤層2の厚さは、5〜100μm、好ましくは10〜50μmである。[0012]【発明の効果】本発明の着衣材料は、高い透湿性を有し、有害物吸着速度が大きい上に、液体を透過させないという特性を有するものである。invention材料において、接着剤層として透湿性のものを用いたことから、水蒸気を透過させるので、着衣材料として好適のものである。本発明の着衣材料における特徴を示すと、次の通りである。(1)多孔質フッ素樹脂フィルムの表面が平滑であるため、ロールコータ等の通常の塗布装置により接着剤の塗布を行うことができ、これによってピンホールのない薄層の接着剤層を容易に形成することができる。(2)表面張力の高い液体には多孔質フッ素樹脂フィルムがバリヤー層としての機能を示し、一方、表面張力の低い液体には接着剤層がバリヤー層としての機能を示し、全体としてあらゆる液体の浸入透過を防ぐことができる。(3)多孔質フッ素樹脂フィルムの上に薄膜の接着剤層が形成されている構造を有するため、高い柔軟性を有し、着衣材料として好適のものである。(4)接着剤層を2層以上にすることにより、液体バリヤー性をさらに向上させることができる。(5)粒径のそろった球状吸着剤を使用することにより、接着強さが安定するとともに、耐久性にすぐれ、外観の良好な着衣材料を得ることができる。(例えば、手袋、マスク帽子、衣服等)として用いられる。[0013]【実施例】次に本発明を実施例によりさらに詳細に説明する。PTFEフィルムとも言う)を用いた。25μm、平均細孔径:0.2μm、空孔率:85%の性状を有するものであった。)を積層接着させて2つの積層品Aを得た。C.,未固着のカーボンビーズを除去し、片面にカーボンビーズの固定された積層品Bを得た。2でロールコータで塗布したものを、前記で得た積層品Bのカーボンビーズ面に積層して貼合せて図1に示す構造の積層品Cを得た。次に、その両方の塗布面に対し、実施例1におけると同様にして得た積層品Bを、そのカーボンビーズ面を内面にして積層接着させて、図2に示す構造の積層品Dを得た。above及びDの性状を表1に示す。トルエン透過性は以下のようにして評価した。試料の片面側にスポイトで水又はトルエンを1ml置き、5分間経過後に、試料の裏側面を観察し、液の透過の有無を判定した。1]【0017】表1に示したように、積層品C,Dは、ガス吸着性及び透湿性にすぐれるとともに、液体を透過させないという特異性を有する。これらの積層品C,Dは、いずれも着衣材料として十分な柔軟性を有するとともに、耐久性を有する。これらの積層品C,Dを家庭洗濯機で10回繰返し洗濯しても、積層品のハガレや、カーボンビーズの脱落は殆どなかった。DRAWINGS【図1】本発明の着衣材料として用いる積層品の1つの実施例についての断面構成図である。invention.【図2】本発明の着衣材料として用いる積層品の他の実施例についての断面構成図である。少なくとも2層の多孔質フッ素樹脂フィルムを含む積層品からなる着衣材料であって、該フィルム間に多孔性吸着剤を含有する透湿性接着剤層を介在させたことを特徴とする着衣材料。該吸着剤が、活性炭、アルミナ又はシリカである請求項1の着衣材料。最外層の多孔質フッ素樹脂フィルムの少なくとも一方の外表面に、繊維シートが貼着されている請求項1又は2のいずれかの着衣材料。